(57)【特許請求の範囲】
【請求項１】
塗料組成物からなるベースコート層と、該ベースコート層上に形成されたクリヤコート層とからなる、全体的に均一な光輝性と、粒子感のない滑らかで上品な光輝性であるシルキーな色調とを併せ持つ塗膜であって、
該塗料組成物は、平均粒子径が２０μｍ以下、かつアスペクト比（粒径／厚み）が１０〜２００である、水熱法で生成した薄片状のアルミナ基質（表面にチタニア層を被覆したものを除く）と被膜形成性樹脂とを含有してなり、該塗料組成物１００質量部に該薄片状のアルミナ基質を０．１〜３０質量部含有しており、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜面の、４５°受光角の反射強度と、０°受光角の反射強度とを仰角２．５°で測定し、これらの比（４５°／０°）を求めた場合の値が１００以下であることを特徴とする塗膜。
【請求項２】
基体上に形成された任意の着色ベースコート層と、その上に形成された塗料組成物からなる第二ベースコート層と、該第二ベースコート層上に形成されたクリヤコート層とからなる、全体的に均一な光輝性と、粒子感のない滑らかで上品な光輝性であるシルキーな色調とを併せ持つ塗膜であって、
該塗料組成物は、平均粒子径が２０μｍ以下、かつアスペクト比（粒径／厚み）が１０〜２００である、水熱法で生成した薄片状のアルミナ基質（表面にチタニア層を被覆したものを除く）と被膜形成性樹脂とを含有してなり、該塗料組成物１００質量部に該薄片状のアルミナ基質を０．１〜３０質量部含有しており、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜面の、４５°受光角の反射強度と、０°受光角の反射強度とを仰角２．５°で測定し、これらの比（４５°／０°）を求めた場合の値が１００以下であることを特徴とする塗膜。
【請求項３】
該薄片状のアルミナ基質に含まれるアルミ以外の金属原子の含有量が１０質量％以下である請求項１または２に記載の塗膜。
【請求項４】
全体的に均一な光輝性と、粒子感のない滑らかで上品な光輝性であるシルキーな色調とを併せ持つ塗膜が形成される、薄片状のアルミナ基質と被膜形成性樹脂とを含有してなる塗料組成物の製造方法であって、
上記薄片状のアルミナ基質として、平均粒子径が２０μｍ以下、かつアスペクト比（粒径／厚み）が１０〜２００である、水熱法で生成した薄片状のアルミナ基質（表面にチタニア層を被覆した薄片状のアルミナ基質を除く）を用い、該塗料組成物は、該塗料組成物１００質量部に該薄片状のアルミナ基質を０．１〜３０質量部含有しており、
該基体上に、薄片状のアルミナ基質と被膜形成性樹脂とを含有してなる該塗料組成物を用いてベースコート層を形成し、さらに、ベースコート層上にクリヤコート層を形成して塗膜を得、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜の、４５°受光角の反射強度と、０°受光角の反射強度とを仰角２．５°で測定し、これらの比（４５°／０°）を求めた場合の値が１００以下となるようにすることを特徴とする塗料組成物の製造方法。
【発明の詳細な説明】
【技術分野】
【０００１】
本発明は、特定の薄片状基質を含有する塗膜および塗料組成物の製造方法に関する。さらに詳しくは従来の薄片状基質を含有する塗料組成物と比べ、全体的に均一な光輝性と粒子感のない滑らかで上品な光輝性であるシルキーな色調を有し、これらの色調を求める分野、例えば、塗料などの分野の他、意匠性を求める分野に有用な塗膜および塗料組成物の製造方法に関する。
【背景技術】
【０００２】
薄片状基質を含有する塗料組成物は、塗膜の諸物性を向上させ、意匠性をより高めるものとして知られている。使用される薄片状基質は、塗膜中で際立った反射や干渉効果を示し、存在感がある。薄片状基質として、アルミニウム顔料、ブロンズ粉、雲母類、真珠光沢顔料類が知られている。しかしながら、これらは粒径が大きく、部分的にギラギラとした光輝質感は得られるが、全体的に粒子感のない均一な光輝性や、滑らかで上品な光輝性であるシルキーな色調が得られ難く、求められる意匠性を十分に満たすことができなかった。
【発明の開示】
【発明が解決しようとする課題】
【０００３】
上述のように従来の薄片状基質は、基質の粒子径が大きく反射面積が広い大きな粒子によって、不連続な強い光輝性はあるものの、全体として不均一で滑らかさに欠けている。これに対し、単に平均粒子径の小さな薄片状基質を用いると粒子感は減少するが、滑らかで上品な光輝性であるシルキー感は引き出せなかった。
【０００４】
従って本発明の目的は、上記従来技術の状況に鑑み、全体的に均一な光輝性と、上品なシルキー感を併せ持ち、求められる意匠性を十分に満たす塗料組成物を提供することである。
【０００５】
また、該薄片状基質を塗料組成物として使用した場合、単独塗装、２コート１ベーク塗装方法および３コート２ベーク塗装方法において、さらには積層した１種類以上の任意のコート層間またはコート層上に、１層以上の該薄片状基質を塗料組成物としたコート層を形成する塗装方法において、特徴のある光輝性を有する塗膜を形成することができる塗料組成物および塗膜組成物を提供することである。
【０００６】
さらに着色顔料と併用した場合には、形成される塗膜においてはハイライトからシェードまでの変化として、マイルドな色変化のある塗色を得ることができる塗料組成物および塗膜組成物を提供することである。
【課題を解決するための手段】
【０００７】
上記目的は以下の本発明により達成される。
すなわち、本発明は、塗料組成物からなるベースコート層と、該ベースコート層上に形成されたクリヤコート層とからなり、全体的に均一な光輝性と、粒子感のない滑らかで上品な光輝性であるシルキーな色調とを併せ持つ塗膜であって、
該塗料組成物は、平均粒子径が５０μｍ以下、かつアスペクト比（粒径／厚み）が５〜５００である水熱法で生成した薄片状のアルミナ基質（表面にチタニア層を被覆したものを除く）と被膜形成性樹脂とを含有してなり、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜面の、４５°受光角の反射強度と、０°受光角の反射強度とを仰角２．５°で測定し、これらの比（４５°／０°）を求めた場合の値が１００以下であることを特徴とする塗膜を提供する。
また本発明は、基体上に形成した任意の着色ベースコート層と、その上に形成された塗料組成物からなる第二ベースコート層と、該第二ベースコート層上に形成されたクリヤコート層とからなり、全体的に均一な光輝性と、粒子感のない滑らかで上品な光輝性であるシルキーな色調とを併せ持つ塗膜であって、
該塗料組成物は、平均粒子径が５０μｍ以下、かつアスペクト比（粒径／厚み）が５〜５００である水熱法で生成した薄片状のアルミナ基質（表面にチタニア層を被覆したものを除く）と被膜形成性樹脂とを含有してなり、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜面の、４５°受光角の反射強度と、０°受光角の反射強度とを仰角２．５°で測定し、これらの比（４５°／０°）を求めた場合の値が１００以下であることを特徴とする塗膜を提供する。
【０００８】
上記塗膜においては、上記薄片状のアルミナ基質の平均粒子径が、２０μｍ以下であること；薄片状のアルミナ基質のアスペクト比（粒径／厚み）が、１０〜２００であること；薄片状のアルミナ基質に含まれるアルミ以外の金属原子の含有量が、１０質量％以下であることが好ましい。
【０００９】
また、本発明は、全体的に均一な光輝性と、粒子感のない滑らかで上品な光輝性であるシルキーな色調とを併せ持つ塗膜が形成される、薄片状基質と被膜形成性樹脂とを含有してなる塗料組成物の製造方法であって、
上記薄片状基質として、平均粒子径が５０μｍ以下、かつアスペクト比（粒径／厚み）が５〜５００である水熱法で生成した薄片状基質（表面にチタニア層を被覆した薄片状のアルミナ基質を除く）を用い、
基体上に薄片状基質と被膜形成性樹脂とを含有してなる塗料組成物を用いてベースコート層を形成し、さらに、ベースコート層上にクリヤコート層を形成して塗膜を得、
該塗膜の連続する塗膜面の正反射光強度を光度計で測定し、該反射強度の測定値から、その散らばり度合いを統計的に計算して得た分散値が５以下であり、かつ、
仰角０°以上で受光角を変えながら反射強度を測定する変角光度計で、上記塗膜の、４５°受光角の反射強度と、０°受光角の反射強度とを仰角２．５°で測定し、これらの比（４５°／０°）を求めた場合の値が１００以下となるようにすることを特徴とする塗料組成物の製造方法を提供する。
【発明の効果】
【００１２】
本発明者は、前記目的を達成すべく鋭意研究を行った結果、水熱法で得られた薄片状基質を使用した塗料からなる塗膜組成物が、粒子感がなく、滑らかで上品な光輝性であるシルキーな色調となる意匠性を持つことを見出した。
【００１３】
また、上記薄片状基質を含有する塗料組成物を用いて基体上にベースコート層を形成させ、次いで該ベースコート層上にクリヤーコート層を形成させること、また、基体上に第一層として任意の着色ベースコート層を形成し、上記本発明の塗料組成物を用いて第二ベースコート層を形成し、次いで該ベースコート層上にクリヤーコート層を形成することにより、塗膜組成物の意匠性が良好かつ充分に発揮されることを見出した。
【発明を実施するための最良の形態】
【００１４】
次に発明を実施するための最良の形態を挙げて本発明をさらに詳しく説明する。
本発明における水熱法とは、高温高圧の溶媒中で結晶を成長させる方法である。その結晶成長条件は薄片状基質を構成している物質の化学構造、使用溶媒、温度、圧力などにより固有であり、要求される粒子径、粒子形状、アスペクト比、分散性などに応じて任意の薄片状基質を合成できる。水熱法により生成した薄片状基質の化学的、物理的および光学的な性質は、水熱法以外では得ることができず、特異的である。
【００１５】
水熱法で得られる薄片状基質としては、アルミナ、ベーマイト、酸化鉄、水酸アパタイト、ジルコニア、チタン酸塩、酸化チタン、酸化水酸化コバルト、ケイ酸カルシウムなどがあるが、粒子の均一性、平滑性、耐熱性、透明性などを持ち、求められる意匠性を得られるものなら、どの薄片状基質を使用してもよいが、上記条件をバランス良く満たすアルミナが好ましい。
【００１６】
このような好ましい薄片状アルミナ基質自体は公知であり、例えば、商品名：ＹＦＡ−００６１０（平均粒径０．６μｍ、アスペクト比１０）、ＹＦＡ−０２０５０（平均粒径２．０μｍ、アスペクト比５０）、ＹＦＡ−０５０７０（平均粒径５．０μｍ、アスペクト比７０）、ＹＦＡ−０７０７０（平均粒径７．０μｍ、アスペクト比７０）、ＹＦＡ−１００３０（平均粒径１０．０μｍ、アスペクト比３０）などとして、例えば、キンセイマテック社から入手して本発明で使用することができる。
【００１７】
本発明において、水熱法で得られる薄片状基質の平均粒子径が５０μｍ以下、好ましくは３０μｍ以下、さらには２０μｍ以下である場合がより好ましい。また、アスペクト比が５〜５００、好ましくは７〜３００、さらには１０〜２００である場合がより好ましい。
【００１８】
また、薄片状基質がアルミナの場合、アルミナに含まれるアルミウム以外の金属原子含有量が１０質量％以下、好ましくは７質量％以下、さらには５質量％以下である場合がより好ましい。これら条件を満たす水熱法で得られた薄片状基質を塗料組成物とした場合、粒子感がなく、かつ滑らかで上品な光輝性であるシルキー感がより高く、求められる意匠性を十分に満たすことができる。
【００１９】
本発明で使用する薄片状基質は、上述の平均粒子径、アスペクト比の組み合わせにより、様々な意匠性を得ることができる。これは入射光が薄片状基質により反射される際、粒子径やアスペクト比の組み合わせによって、薄片状基質表面から生ずる反射光と薄片状基質の縁から生ずる散乱光とのバランスが変動する。このため視感が変化し、様々な意匠性が生まれるためである。
【００２０】
さらに本発明に係る薄片状基質がアルミナの場合、アルミナに含まれるアルミニウム以外の金属原子含有量が１０質量％以下の場合、塗料中において薄片状基質の分散安定性が増加するため、塗膜中での薄片状基質の配向性が向上する。このため従来の薄片状基質と比較して、方向依存性が高い塗膜を得ることができ、より多様性のある意匠性を得ることができる。
【００２１】
本発明の塗料組成物は、上記薄片状基質と被膜形成性樹脂とを含有することを特徴とする。被膜形成性樹脂としては、例えば、アクリル樹脂、アクリルメラミン樹脂、塩化ビニル−酢酸ビニル共重合体樹脂、アルキッド樹脂、ポリエステル樹脂、ポリウレタン樹脂およびアミノ樹脂など、従来公知の塗料の分野で使用されている被膜形成性樹脂が挙げられるが、本発明で用いられる被膜形成性樹脂は前記した樹脂に限定されるものではない。
【００２２】
上記の被膜形成性樹脂を溶解または分散させる溶剤としては、従来塗料用として広く知られているものが使用される。具体的には、例えば、水、トルエン、キシレン、ブチルアセテート、メチルアセテート、アセトン、メチルエチルケトン、メチルイソブチルケトン、メタノール、エタノール、ブタノール、シクロヘキサンなどが挙げられ、これらの混合溶剤として使用されることが多い。
【００２３】
上記本発明の塗料組成物における薄片状基質は、塗料組成物１００質量部中において０．００５〜５０質量部の割合で使用され、好ましくは０．１〜３０質量部である。薄片状基質の使用量が０．００５質量部未満では本発明の目的とする塗料組成物を得ることができない。また、薄片状基質の使用量が５０質量部を超える場合には、本発明の目的とする塗料組成物は得られるが、塗膜の物性が低下するので好ましくない。
【００２４】
本発明の塗料組成物におけるにおける被膜形成性樹脂の含有量は、塗料組成物１００質量部中において１〜９９質量部の割合で使用され、好ましくは５〜９０質量部である。被膜形成性樹脂の使用量が１質量部未満では本発明の目的とする塗料組成物を得ることができない。また、被膜形成性樹脂の使用量が９９質量部を超える場合には、塗料適性が低下するので好ましくない。
【００２５】
本発明の塗料組成物は、さらに着色顔料、マイカ顔料、光干渉系顔料および金属粉末顔料の１種または２種以上を含むことができる。これらの着色顔料を含む場合の着色顔料などの塗料組成物中における総量は、本発明で用いる薄片状基質１００質量部に対して０．０１質量部以上であり、塗料組成物の固形分１００質量部に対し０．００５〜５０質量部である。
【００２６】
本発明の塗料組成物が、他の着色顔料を含む場合には、塗料組成物中の顔料総量１００質量部に対し、本発明で用いる薄片状基質が０．０１質量部未満、被膜形成性樹脂１００質量部に対し０．００５質量部未満の場合は、美観を有する効果が十分に発揮されず、また、塗料組成物中の顔料総量１００質量部中において、本発明で用いる薄片状基質が９９．９９質量部を超える場合には、塗膜の質感が損なわれるので、いずれの場合にも本発明の目的とする塗料組成物を得ることができない。本発明の塗料組成物には、その他、充填剤、帯電防止剤、安定剤、酸化防止剤、紫外線吸収剤などを必要に応じて配合することができる。
【００２７】
本発明の塗料組成物を基体に塗布して形成した塗膜は、従来の薄片状基質を用いた塗膜に比べ、粒子感のない滑らかで上品なシルキー感の色調を有する。上記性質を有するため、単独塗装、２コート１ベーク塗装方法、および３コート２ベーク塗装方法において、従来の塗料組成物から得られる塗膜にはない、優れた特徴のある光輝性を有する塗膜を形成することができる。
【００２８】
なお、本発明において上記薄片状基質と併用する着色顔料としては、通常の塗料などに使用されている顔料を使用することができ、具体的には、例えば、フタロシアニン顔料、キナクリドン顔料、ペリレン顔料、アンスラキノン顔料、ＤＰＰ顔料、金属錯体顔料、透明酸化鉄顔料、カーボンブラック、酸化チタン、酸化亜鉛などを使用することができる。
【００２９】
本発明で併用される金属粉末顔料としては、アルミニウム粉末、銅粉末、ステンレス粉末などを使用することができるが、これらの中でもアルミニウム粉末が最も一般的に使用される。また、特殊な金属顔料として金属コロイドなども使用することができる。本発明で併用されるマイカ顔料としては、従来公知のものを広く併用することができ、例えば、透明パールマイカ、着色マイカなどを挙げることができる。さらに、光干渉系顔料としては、干渉マイカ、干渉アルミナ、干渉シリカ（干渉ガラス）などを使用することができる。
【００３０】
本発明の塗料組成物は、本発明で用いる薄片状基質と、必要に応じて１種または２種以上の着色顔料、マイカ顔料、干渉顔料および金属粉末顔料などから選択された顔料を、それぞれ単独に被膜形成性樹脂と有機溶剤溶液に混合し、サンドミルや高速撹拌機などにより調製することができる。
【００３１】
さらには、本発明の塗料組成物は、本発明で用いる薄片状基質と、必要に応じて着色顔料、マイカ顔料、干渉顔料および金属粉末顔料などから選択された１種または２種以上の顔料を同時に被膜形成性樹脂の有機溶剤溶液に混合し、サンドミルや高速撹拌機などにより分散して調製することもできる。かくして得られた塗料組成物を、必要に応じて下地処理が施された金属板、ガラス、セラミックス、プラスチックス板などの基体上にスプレー塗装、静電塗装、フローコーティング、ロールコーティングなどにより塗装し、乾燥および架橋硬化して着色コート層を形成する。
【００３２】
また、前記の着色コート層をベースコート層とし、その上に前記した被膜形成性樹脂と相溶性が低い樹脂を有機溶剤に溶解または分散せしめて調製したクリヤコート剤を塗装し、乾燥後に加熱処理して塗膜を形成することもできる。なお、本発明の塗料組成物を調製する場合、本発明で用いる薄片状基質、着色顔料、マイカ顔料、干渉顔料および金属粉末顔料の各々を、被膜形成性樹脂を含む有機溶剤溶液に配合したそれぞれのベース塗料を予め調製しておき、この薄片状基質ベース塗料に他のベース塗料の所定量を配合して調製するのがより好ましい。
【００３３】
本発明で用いる薄片状基質を使用した塗料組成物を基体に塗布して形成される塗膜は、粒子感がなく、滑らかで上品であるシルキーな光輝性を有する。すなわち、本発明で用いる薄片状基質は粒子が均一なため、大きな粒子による部分的な強い光輝感がなく、連続的で均一な光輝性を持つ。さらに反射光と散乱光のバランスが良く、滑らかで上品なシルキー感を発揮している。
【００３４】
部分的な強い光輝感は、塗膜中に入射した光が薄片状基質によって不連続に鏡面反射するために生ずる。連続する塗膜面の正反射光強度を測定し、反射強度の散らばりの度合い、つまり散布度を統計的に計算して、その分散値を比較することにより、部分的な強い光輝感と均一な光輝感との差を定量化することができる。光度計は連続した塗膜面の正反射光強度を測定できるものなら特に限定はしないが、装置におけるＸ軸方向に試料面が移動しながら反射強度を測定できる光度計が好ましい。具体的な１例を挙げると、村上色彩研究所製の三次元変角光度計ＧＰ−２００などが上述の測定条件を満たす。
【００３５】
本発明で用いる薄片状基質からなる塗膜は、定量化した分散値が５以下の場合、視感において、均一で粒子感のない滑らかな光輝性を得るが、５より大きい場合、視感においてギラギラとした粒子感のある光輝性となり、均一で粒子感のない滑らかな光輝性を得ることができない。
【００３６】
塗膜中に入射した光は、正反射光と散乱光に分れ塗膜の外に反射する。この正反射光と散乱光のバランスによって、視感として滑らかで上品であるシルキーな色調を得られる。正反射以外の光は、あらゆる方向に散乱し、立体的な散乱光として存在している。正反射光と、これら立体的な散乱光を三次元的に捕らえることにより、人間が見ている状態に近い感覚を再現することができる。これら上述の反射光は装置に示す光度計で測定できる。光度計は任意の仰角で、受光角を変えながら反射強度を測定できるものなら特に限定はしないが、連続的に反射光を測定できる、三次元変角光度計が好ましい。具体的な１例を挙げると、村上色彩研究所製の三次元変角光度計ＧＰ−２００などが上述の測定条件を満たす。
【００３７】
塗膜のシルキー感は、任意の仰角における反射光と散乱光の強度を、三次元変角光度計を用いて測定し、正反射光の近傍である４５°受光角の反射強度と代表的な散乱光である０°受光角での反射強度を測定し、４５°と０°の強度比（４５°／０°）により定量化できる。本発明で用いる薄片状基質からなる塗膜は、受光角４５°と受光角０°の反射強度比（４５°／０°）が１００以下の場合、視感において、滑らかで上品であるシルキーな光輝感を得るが、受光角４５°と受光角０°の反射強度比（４５°／０°）が１００より大きい場合、視感においてシルキーな光輝感は得ることができない。
【００３８】
本発明で用いる薄片状基質は、粒子が小さく、アスペクト比が大きく、塗膜中の含有量が多い場合でも配向して表面の平滑性を失わない。また、水熱法により生成した化学的に均一な薄片状基質であるため、光学特性も特異的であり、反射光と拡散光のバランスに優れ、粒子感のない滑らかで上品なシルキー感の光輝性を発現し、仕上りの優れた塗膜が得られる。これに対し、一般の薄片状基質を使用した塗色においては、粒子径を小さくした場合、板状粒子が不均一でアスペクト比が小さいため、微細な顔料が塗膜中で配向せず、光輝性が著しく低下し、クリヤ仕上げの平滑性を損なう欠点がある。また、光学特性では反射光と拡散光のバランスが悪く、上品なシルキー感は得られない。
【実施例】
【００３９】
次に実施例および比較例により本発明をさらに詳細に説明するが、本発明はこれらの実施例により限定されるものではない。なお、文中「部」または「％」とあるのは質量基準である。
本発明で使用する薄片状基質を表１に記載した。表１における基質１は、水熱法で合成した板状アルミナ（商品名：ＹＦＡ−０２０５０）、基質２は、水熱法で合成した板状アルミナ（商品名：ＹＦＡ−０５０７０）、基質３は、水熱法で合成した板状アルミナ（商品名：ＹＦＡ−０７０７０）、基質４は、水熱法で合成した板状アルミナ（商品名：ＹＦＡ−１００３０）、基質５〜８は、水熱法以外の方法で合成した板状アルミナである。
【００４０】
上記基質１〜８の平均粒子径およびアスペクト比は、走査型電子顕微鏡ERA-8000（ELIONIX社製）での画像写真から任意の粒子５０個を選択し、その平均値から算出した。また、アルミナに含まれるアルミ以外の金属原子量は蛍光Ｘ線PW1404（PHILIPS社製）で測定し算出した。その結果を表１にまとめる。
【００４１】
0005173200.tif 000002
【００４２】
〔自動車用塗料の製造例〕
実施例１〜４、比較例１〜４
本発明および比較例の塗料組成物を、表１に記載の薄片状基質１〜８を用いて表２に記載の配合で調製した。
【００４３】
0005173200.tif 000003
【００４４】
上記配合Ａ〜Ｄの各々をサンドミルで分散処理を行い、さらに配合Ａ〜Ｄのそれぞれの各５０部と配合Ｉの５０部とを均一に混合し、塗料組成物Ａ〜Ｄを得た（これらを実施例塗料Ａ〜Ｄとする。）。
【００４５】
上記配合Ｅ〜Ｈの各々をサンドミルで分散処理を行い、さらに配合Ｅ〜Ｈのそれぞれの各５０部と配合Ｉの５０部とを均一に混合し、塗料組成物Ｅ〜Ｈを得た（これらを比較例塗料Ｅ〜Ｈとする。）。
【００４６】
上記実施例１〜４で得られた実施例塗料Ａ〜Ｄおよび比較例１〜４で得られた比較例塗料Ｅ〜Ｈの各々を黒色展色紙にＮｏ．６のバーコーターにて塗装を行った。３０分間室温にて乾燥後、さらにこの上にクリヤーコートワニスをアプリケーターにて塗装を行い、室温で２時間乾燥後、１２０℃、３０分間焼き付け硬化させて塗装サンプルを作成した。
【００４７】
実施例５
酸化チタン５０部、アクリルワニス８２部、メラミンワニス３４部、ソルベッソ＃１００（登録商標）２１部および酢酸ブチル９部を分散処理した着色ベース塗料５０部と、前記配合Ｉの５０部とを均一に混合したものを、展色紙にＮｏ．６のバーコーターにて塗装し、３０分間室温にて乾燥後１２０℃、３０分間焼き付け硬化させた。さらにこの上に前記実施例塗料ＢをＮｏ．６のバーコーターにて塗装し、３０分間室温にて乾燥後、クリヤーコートワニスをアプリケーターにて塗装を行い、室温で２時間乾燥後、１２０℃、３０分間焼き付け硬化させて実施例５の塗装サンプルを作成した。
【００４８】
これらの塗装サンプルについて、光輝性の均一性を目視および三次元変角光度計（村上色彩研究所製、ＧＰ−２００）を用い、反射光測定、Ａ光源、入射角４５°、受光角４５°、受光スリット０．４ｍｍ平方、試料面Ｘ軸４０ｍｍ移動測定、データサンプリング０．１ｍｍ間隔の条件にて測定し、受光強度の統計的な分散値を計算した。測定装置を図１に、測定により得られたグラフの１例を図２に、測定結果を表３に示す。
【００４９】
さらに粒子感のない滑らかな状態を目視および三次元変角光度計（村上色彩研究所製、ＧＰ−２００）を用い、反射光測定、Ａ光源、入射角４５°、受光角４５°と０°、仰角２．５°の条件にて測定し、反射強度比（４５°／０°）を計算した。測定装置を図１に、測定により得られたグラフの１例を図３に、測定結果を表３に示す。
【００５０】
0005173200.tif 000004
【００５１】
実施例塗料による塗膜は比較例塗料による塗膜より、光輝性のバラツキを示す分散値が低く全体的に均一な光輝性がある。かつ、実施例塗料による塗膜は比較例塗料による塗膜より、受光角４５°と０°の反射強度比が低く正反射光と散乱光のバランスがとれた滑らかなシルキー感を併せ持つ。
【産業上の利用可能性】
【００５２】
本発明の塗料組成物および塗膜組成物は、全体的に均一な光輝性と、粒子感のない滑らかで上品な光輝性であるシルキー感の色調を有することによって、これらの色調を求める分野、例えば、セラミック、樹脂、塗料、建材などの分野の他、意匠性を求める分野に最適である。
【図面の簡単な説明】
【００５３】
【図１】測定装置を示す図である。
【図２】Ｘ軸移動距離に対する反射強度変化の測定グラフである。
【図３】三次元変角光度変化（仰角２．５°）の測定グラフである。
【図１】
0005173200.tif 000005
【図２】
0005173200.tif 000006
【図３】
0005173200.tif 000007